(57)【特許請求の範囲】
【請求項１】
複数本の断面円形の素線を同一円周上に配置し、形成された中空部内に、新たな複数本の断面円形の素線を同一円周上に配置し、その各層の素線を同時に撚りを掛けながら圧縮ダイス内に通過させることにより、各層の素線を同時に圧縮変形させて複数の層を形成し、その最内層の中空部には線材をもたないようにしたことを特徴とする多層中空圧縮撚線の製造方法。
【請求項２】
前記最内層の中空部に、前記層からの圧縮の影響を受けることなく、前記各層の素線と同じか又は異なる線材を組み入れたことを特徴とする請求項１記載の多層中空圧縮撚線の製造方法。
【発明の詳細な説明】
【０００１】
【発明の属する技術分野】
本発明はおもに電線等に使用される撚線の製造方法に関するものである。
【０００２】
【従来の技術】
従来、撚線として図４及び図５に示すような中心線２２を有するものが一般的であり、素線２０が多数集まり複数本の素線２１で形成された撚線の表面は凹凸となり、真円性、平滑性が損なわれるものである。又、中心線を有する為、当該発明品のように中空部に何かを組み入れる、或いは通すなどの行為は出来ないものである。
【０００３】
又、図２に示すような単一層で形成された中空圧縮撚線では、撚線を形成する上で素線本数に限界があり、特に電線の導体として使用する場合には、導体断面積に制約を受けるものである。
【０００４】
【発明が解決しようとする課題】
一般的に多芯撚線の場合、撚線の外表面に大きな凹凸が生じ、その表面の真円性、平滑性が損なわれ、その結果、被覆材の厚みを薄くすることが困難であると同時に、耐圧不良を誘発させ、又、被覆材をストリップする際に導体を切断してしまう問題が発生する。
【０００５】
又、単一層の中空圧縮撚線では、上記課題は解決されるものの、撚線を形成する上で素線本数及び、素線径に限界があり、従って、導体断面積に制約を受けるという新たな問題が発生する。
【０００６】
そこで本発明は、真円性、かつ平滑な表面をもち、導体断面積を大きくもつ撚線を提供することを目的とするものである。
【０００７】
【課題を解決するための手段】
本発明は、上記課題を解決するもので、複数本の素線を同一円周上に配し、第１層目の中空圧縮撚線を作りながら、形成される中空部に新たな複数本の素線を同一円周上に配した第２層目の中空圧縮撚線を形成する多層中空圧縮撚線の製造方法である。
【０００８】
更に、形成された中空部に多層素線と同じ、又は異なる材質の線材を組み入れることにより、多層中空圧縮撚線の物理的特性の向上を図るものである。
【０００９】
【発明の実施の形態】
先ず、本発明の多層中空圧縮撚線について、図１と図２及び図３の実施例を用いて説明する。
【００１０】
図２の４は図３の目板９により均等に分割された第１層目の素線２を同一円周上に配し、複数本の素線３を一方向Ｘに撚掛けながら集線口１０に設置した圧縮ダイス１１を通過させる事により形成された第１層目中空圧縮撚線１の中空部である。
【００１１】
図１の８は第１層目中空圧縮撚線１で形成された図２の中空部４に第２層目の素線６を同一円周上に配し、第２層目の複数本の素線７を目板９により均等に分割され圧縮ダイス１１を通過させ第１層目と同方向Ｘに撚り掛けることにより形成された第２層目中空圧縮撚線５の中空部である。
【００１２】
本実施例の多層中空圧縮撚線は線材を錫メッキ軟銅線とし、線径０．１８０ｍｍを供す。第１層目の素線数２０本、第２層目の素線数１４本、撚ピッチ８．２ｍｍ、撚方向右、圧縮ダイス径１．１７４ｍｍφで構成されたものである。
【００１３】
直径９０ｍｍで、２０穴均等分割された第１層目チップ１２を通過した各素線は集合機集線口１０に取り付けられた圧縮ダイス１１に挿入され撚掛けされる。
【００１４】
この時、中空部４を形成させる為に、圧縮ダイス１１を同一円周上に配した素線が通過する際にリードワイヤーと称す、素線と同材質の線材を素線通過と同時に通すものである。
【００１５】
本実施例でのリードワイヤー線径は、０．８４０ｍｍφを用いて第１層目の中空部４を形成する。
【００１６】
この際のリードワイヤー線径は、形成される中空部内径に合ったものが必要であり、中空部内径は参考値として計算できるものである。
【００１７】
本発明では圧縮ダイス１１を使って圧縮を施すが、その圧縮率とは、圧縮ダイス径を同一円周上に配した複数本の素線から構成される撚外径で除したものである。
【００１８】
同一円周上に配し構成される撚外径（Ｄ）は、素線径（ｄ）、複数本（ｎ）において、数式１によって求められる。
【００１９】
【数１】
0004015298.tif 000002
【００２０】
従って、圧縮率（Ｐ）は、数式２によって求められる。
【００２１】
【数２】
0004015298.tif 000003
【００２２】
中空内径とは、同一円周上に配した複数本の素線が圧縮ダイスを通過することにより、各素線が変形をきたし形成される中空部の内径である。
【００２３】
この際、各素線は圧縮変形するものであるが、形成された第１層目の中空内径（ＬＤ）は、数式３によって参考値として求められるものである。但し、第２層目の中空内径は、この限りではない。
【００２４】
【数３】
0004015298.tif 000004
【００２５】
本実施例のごとく、素線径が０．１８０ｍｍで第１層目の素線２を２０本使用し、圧縮ダイス径１．１７４ｍｍで圧縮した場合の圧縮率は、数式４、数式５で求められ、又、中空内径は数式６で求められるものである。
【００２６】
【数４】
0004015298.tif 000005
【００２７】
【数５】
0004015298.tif 000006
【００２８】
【数６】
0004015298.tif 000007
【００２９】
従って、本実施例のリードワイヤーの線径は、上記数式６より、０．８４０ｍｍφを用いて第１層目の中空部４を形成するものである。
【００３０】
次いで、形成された中空部４に第２層目の素線１４本を直径４５ｍｍで１４穴均等分割された第２層目チップ１３を通し、撚掛けながら挿入する。
【００３１】
第２層目のリードワイヤーの線径は、第２層目の素線１４本で構成される撚外径より予測されるもので、実施例では、０．６００ｍｍφを用いて中空部を形成する。
【００３２】
形成された多層中空圧縮撚線の形態を図１で示す。
【００３３】
又、請求項１記載で形成された中空部に、外層からの圧縮の影響を受けない外層素線と同じ線材を組み入れた請求項２記載の多層中空圧縮撚線の実施例について図６により説明する。
【００３４】
図６は、第１層目の素線１７本、第２層目の素線１０本の外層線２７本で構成される中空部に素線径０．１８０ｍｍの錫メッキ軟銅線１４を３本組み入れたものである。
【００３５】
外層は圧縮ダイスの影響を受け接触面に変形が見られるが、中空部の３本の錫メッキ軟銅線１４については外層の影響を全く受けていない状態が判る。
【００３６】
尚、本発明は上記実施例に限定されるものではない。すなわち、上記各素線は用途に応じて所望にその線径を選定するもので、使用本数及び、撚ピッチについても撚線の径等に応じて所望に選定する。
【００３７】
更に、層数は上記実施例の２層に限定されるものではなく、導体断面積の所望により、多層構成をするものである。
【００３８】
以上のようであるから、請求項１記載の発明によれば、複数の層において、真円、且つ平滑な層構造を持ち、導体断面積を大きくでき、又、中心線をもたないことを特徴とする多層中空圧縮撚線を提供することができるものである。
【００３９】
請求項２記載の発明において、中空部にいろいろな線材を組み入れることができる為、撚線の特性を向上することができるものである。
【図面の簡単な説明】
【図１】本請求項１記載の発明により製造される多層中空圧縮撚線を模式的に表したもので、（ａ）は側面図、（ｂ）は（ａ）におけるＡ−Ａ線断面図である。
【図２】従来の単層中空圧縮撚線を模式的に表したもので、（ａ）は側面図、（ｂ）は（ａ）におけるＢ−Ｂ線断面図である。
【図３】（ａ）は多層中空圧縮撚線を製造する為の素線分割方法を示し、（ｂ）は素線分割に使用する目板の平面図を示したものである。
【図４】中心線を持つ同芯撚構成の撚線を模式的に表したもので、（ａ）は側面図、（ｂ）は（ａ）におけるＣ−Ｃ線断面図である。
【図５】一般的な集合撚線を模式的に表したもので、（ａ）は側面図、（ｂ）は（ａ）におけるＤ−Ｄ線断面図である。
【図６】請求項１記載の中空部に外層素線と同じ線材を組み入れた請求項２の多層中空圧縮撚線を模式的に表したもので、（ａ）は側面図、（ｂ）は（ａ）におけるＥ−Ｅ線断面図である。
【図１】
0004015298.tif 000008
【図２】
0004015298.tif 000009
【図３】
0004015298.tif 000010
【図４】
0004015298.tif 000011
【図５】
0004015298.tif 000012
【図６】
0004015298.tif 000013